(57)【特許請求の範囲】
【請求項１】
構造式（I）のジアミンとエピクロロヒドリンとの反応によって得られる構造式（II）のグリシジルアミンエポキシ樹脂であって、式（II）の構造は下記式によって表され、
【化１】
0006910464.tif 000030
式（II）のジアミンは、２つのアミン基を有し；
少なくとも１つの窒素原子は、片側で芳香環に直接結合しており；
アミン基は、アミン基に直接結合した炭素のオルト位で環上に少なくとも１つ置換されている立体障害のある芳香環によるか、又はアミン基に直接結合した分岐脂肪族炭素によって、立体障害があるアミンであり；
Ｒ１、Ｒ２、Ｒ３、及びＲ４のうち少なくとも１つの基が、独立に、立体障害がある芳香族又は分岐脂肪族又は置換された分岐脂肪族であり；
Ｒ１及びＲ２は、独立に、２価の基であり、芳香族、オルト置換芳香族、Ａｒ-脂肪族、置換Ａｒ-脂肪族、及び置換脂肪族からなる群から選択され；
Ｒ３及びＲ４は、独立に、アルキル、分岐アルキル、芳香族、オルト置換芳香族、Ａｒ-脂肪族、置換Ａｒ-脂肪族、及び置換脂肪族からなる群から選択され；
Ｒ１とＲ４、又はＲ２とＲ３は結合していてもよく；
ここで構造式（I）のジアミンの構造は下記式：
【化２】
0006910464.tif 000031
で表され、
式（I）のジアミンは、各窒素上に少なくとも１つの不安定な水素を有する２つのアミン基を有し；
少なくとも１つの窒素原子は、片側で芳香環に直接結合しており；
アミン基は、アミン基に直接結合した炭素のオルト位で環上に少なくとも１つ置換されている立体障害のある芳香環によるか、又はアミン基に直接結合した分岐脂肪族炭素によって、立体障害があるアミンであり；
Ｒ１、Ｒ２、Ｒ３、及びＲ４のうち少なくとも１つの基が、独立に、立体障害がある芳香族又は分岐脂肪族又は置換された分岐脂肪族であり；
Ｒ１及びＲ２は、独立に、２価の基であり、芳香族、オルト置換芳香族、Ａｒ-脂肪族、置換Ａｒ-脂肪族、及び置換脂肪族からなる群から選択され；
Ｒ３及びＲ４は、独立に、アルキル、分岐アルキル、芳香族、オルト置換芳香族、Ａｒ-脂肪族、置換Ａｒ-脂肪族、及び置換脂肪族からなる群から選択され；
Ｒ１とＲ４、又はＲ２とＲ３は結合していてもよく；
ここで、構造式（I）のジアミンは、エームズ試験陰性である、グリシジルアミンエポキシ樹脂。
【請求項２】
構造式（I）のジアミンが、
【化３】
0006910464.tif 000032
で表される、式（V）の化合物である、請求項１に記載のグリシジルアミンエポキシ樹脂。
【請求項３】
構造式（II）のグリシジルアミンエポキシ樹脂が、
【化４】
0006910464.tif 000033
で表される、式（IX）のグリシジルアミンである、請求項２に記載のグリシジルアミンエポキシ樹脂。
【請求項４】
下記式：
【化５】
0006910464.tif 000034
で表される、構造式（III A）のグリシジルアミンエポキシ樹脂であって、
上記式中、
Ｒ１及び、Ｒ２は、独立に、芳香族、オルト置換芳香族、Ａｒ-脂肪族、置換Ａｒ-脂肪族、及び置換脂肪族からなる群から選択され；
Ｒ３及び、Ｒ４は、独立に、アルキル、分岐アルキル、芳香族、オルト置換芳香族、Ａｒ-脂肪族、置換Ａｒ-脂肪族及び置換脂肪族からなる群から選択され；
ｎは１〜２０であり；
ここで、式（III A）は、請求項１に記載の式（II）のグリシジルアミンエポキシ樹脂と、式（I）のジアミンとの反応によって得られ；
式（I）は、
【化６】
0006910464.tif 000035
であり、
ここで、式（I）のジアミンは、各窒素上に少なくとも１つの不安定な水素を有する少なくとも２つのアミン基を有し；
少なくとも１つの窒素原子が片側で芳香環に直接結合しており；
アミン基が、アミン基に直接結合している炭素に対してオルト位で環上に少なくとも１つ置換されている立体障害のある芳香環によるか、又はアミン基に直接結合している分岐脂肪族炭素によって、立体障害のあるアミンであり；
Ｒ１、Ｒ２、Ｒ３、及びＲ４のうち少なくとも１つの基が、独立に、立体障害がある芳香族又は分岐脂肪族、置換された分岐脂肪族であり；
Ｒ１、及びＲ２は、独立に、芳香族、オルト置換芳香族、Ａｒ-脂肪族、置換Ａｒ-脂肪族、及び置換脂肪族からなる群から選択され；
Ｒ３、Ｒ４は、独立に、アルキル、分岐アルキル、芳香族、オルト置換芳香族、Ａｒ-脂肪族、置換Ａｒ-脂肪族及び置換脂肪族からなる群から選択され；
Ｒ１とＲ４、又はＲ２とＲ３は結合していてもよく；
ここで、構造式（I）のジアミンは、エームズ試験陰性である、グリシジルアミンエポキシ樹脂。
【請求項５】
下記式：
【化７】
0006910464.tif 000036
で表される、構造式（III B）のグリシジルアミンエポキシ樹脂であって、
ここで、式（III B）は、式（IV）のジグリシジル化合物と、請求項１に記載の式（I）のジアミンとの反応生成物であり；
式中、
Ｒ１、及びＲ２は、独立に、芳香族、オルト置換芳香族、Ａｒ-脂肪族、置換Ａｒ-脂肪族、及び置換脂肪族からなる群から選択され；
Ｒ３、及びＲ４は、独立に、アルキル、分岐アルキル、芳香族、オルト置換芳香族、Ａｒ-脂肪族、置換Ａｒ-脂肪族、及び置換脂肪族からなる群から選択され；
Ｒ５及びＲ６は同じでも異なっていてもよく；Ｒ５及びＲ６は独立に、Ｃ１〜１４分岐脂肪族、Ｃ１〜１４非分岐脂肪族、脂環式、芳香族、及び置換芳香族からなる群から選択され；
ここで、式（I）の前記ジアミンはエームズ試験陰性であり；
式（IV）のジグリシジル化合物が、
（ａ）
【化８】
0006910464.tif 000037
（式中、
Ｒ５及びＲ６は同じでも異なっていてもよく；Ｒ５及びＲ６は独立に、Ｃ１〜１４分岐脂肪族；Ｃ１〜１４非分岐脂肪族、脂環式、芳香族、及び置換芳香族からなる群から選択され；
Ｑ及びＡは、独立に、Ｃ(＝Ｏ)Ｏ、Ｏ、及びＮＨからなる群から選択される）で表される、式（IV A）のジグリシジルエーテル又は式（IV B）のジグリシジルエステルからなる群；あるいは、
（ｂ）テトラメチルビスフェノールＦのグリシジルエーテル、環水素化ビスフェノールＡのジグリシジルエーテル、環水素化ビスフェノールＦのジグリシジルエーテル、ノボラックエポキシ樹脂からなる群；
から選択される、グリシジルアミンエポキシ樹脂。
【請求項６】
硬化剤で硬化された、請求項４に記載の式（III A）又は請求項５に記載の式（III B）のグリシジルアミンエポキシ樹脂の反応生成物を含む、硬化性コーティングシステム。
【請求項７】
前記硬化剤が、アミノ硬化剤又はフェノール系硬化剤からなる群から選択される、請求項６に記載の硬化性コーティングシステム。
【発明の詳細な説明】
【技術分野】
【０００１】
ここでの開示は、エポキシ樹脂及びエポキシ樹脂の製造方法に関する。具体的には、本開示は、ビスフェノールＡ（ＢＰＡ）及びビスフェノールＦ（ＢＰＦ）を含まず、エームズ試験（ＡＭＥＳ）に陰性なアミン前駆体に基づくエポキシ樹脂に関する。
【背景技術】
【０００２】
エポキシ樹脂は、１つより多いエポキシド基を含む反応性プレポリマー及び反応性ポリマー群である。エポキシ樹脂は、適切な硬化剤との反応によって、又はエポキシド基の重合によって、熱硬化物又は硬化したエポキシ樹脂へ変換される。エポキシ樹脂は、構造用接着剤、注型用樹脂、電気用ラミネート、コーティング、３Ｄ印刷用樹脂、及び粉体塗料材料に広く使用されている。
【０００３】
エポキシ樹脂は、その優れた機械的及び化学的特性、例えば、高い衝撃強度、高い耐摩耗性、耐化学薬品性、及び高い電気絶縁容量によって、包装産業、特に食品及び飲料の包装におけるさまざまなコーティング組成物に用途を見出している。そのような包装に使用される場合、そのようなコーティングシステムの一般的な目的は、ソフトドリンク、トマトジュース、又はビールなどのさまざまな食品の低ｐＨ条件あるいは食品成分による腐食から金属表面を保護することである。これらの保護コーティングは、食品及び飲料の容器の内部にも塗布されて、食品の充填ラインと容器のふたの間の容器のヘッドスペースにおける腐食（これは高い塩含有量の食品で特に問題となる）を防ぐ。
【０００４】
コーティング用途に使用されるエポキシ樹脂の大多数は、ビスフェノールＡ（ＢＰＡ）又はビスフェノールＦ（ＢＰＦ）のビスフェノールの類のジグリシジルエーテル、又は対応するオリゴマーを使用して、従来から製造されている。しかし、微量の遊離ＢＰＡ又はＢＰＦを含むエポキシ樹脂の使用は、特に食品接触用途、感熱紙などで健康被害の疑いがあると考えられている。この健康上の懸念は、主にＢＰＡ又はＢＰＦ含有エポキシ樹脂が 内分泌攪乱を引き起こし、それゆえ、非常に懸念の高い物質（ＳＶＨＣ）のカテゴリーに分類されていることによる。現在入手可能な科学的データは、既存のコーティングから放出される可能性のあるこれらの微量の化合物は人間に健康上のリスクをもたらさないことを示しているが、それでもこれらの化合物は世界の規制食品安全機関によって、人間の健康に潜在的に有害であると認識されている。
【０００５】
これらの健康上の懸念の観点から、製造業者及び食品会社は、現在、ＢＰＡベースのエポキシコーティングをアクリルコーティング及びポリエステルコーティングなどの代替品に置き換えることに関心を示し始めている。しかし、これらの代替コーティングのほとんどは、エポキシコーティングよりも高価であるか、又は、腐食保護特性、レトルト条件に耐える加水分解安定性、及び適用性に関して、同じ一連の性能特性を示さない。代替コーティングのいくつかはまた、エポキシ樹脂を用いた配合されたコーティングと比較した場合に、臭気及び浸出特性の点で高い性能特性を示さない。その結果、それらは、エポキシコーティングがそれ用に開発されている広範な製品及びプロセスのための機能的な代替品として機能することができない。
【０００６】
アミン及びアミン誘導体は、エポキシ硬化剤の最も多様なグループである。アミン化合物は、有用な製品を生産するためにエポキシ樹脂と一緒に使用された最も初期の反応原料の中に含まれる。芳香族ジアミンは、機械的摩耗を受ける表面へのコーティングとして頻繁に使用されている。これらのアミンは、発がん性の構造的及び分子的基礎が最も明確に理解されている化学品の群の１つである。動物におけるアミンの発がん性に関する証拠が得られている。実験動物での証拠は、ヒトに対する発がん性についていくつかの芳香族アミンを分類するのに重要である。ベンジジン系の化合物とＭＯＣＡ（4,4’-メチレンビス-2-クロロアニリン）は、国際がん研究機関（ＩＡＲＣ）によって、動物での強力な証拠に基づいて発がん性の可能性がある物質として分類された。
【発明の概要】
【発明が解決しようとする課題】
【０００７】
したがって、優れたコーティング性能を有するが、同時にＢＰＡ及びＢＰＦを全く含まず、かつ本質的に非発がん性であるエポキシ樹脂、エポキシ樹脂を含むコーティング組成物が必要である。そのようなエポキシ樹脂は、コーティング容器、例えば、食品及び飲料の包装に使用されるコーティング容器において特に有用であるべきである。
【課題を解決するための手段】
【０００８】
本発明の概要
ここでの開示は、グリシジルアミンエポキシ樹脂に関する。構造式（I）のジアミンとエピクロロヒドリンとの反応によって得られる構造式（II）のグリシジルアミンエポキシ樹脂であって、式（II）の構造は下記式によって表される。
【化１】
0006910464.tif 000002
ここで構造式（I）のジアミンの構造は下記式：
【化２】
0006910464.tif 000003
で表され、
式（I）のジアミンは、各窒素上に少なくとも１つの不安定な水素（labile hydrogen）を有する少なくとも２つのアミン基を有し；
少なくとも１つの窒素原子は、片側で芳香環に直接結合しており；
少なくとも１つのアミン基は、アミン基に直接結合した炭素のオルト位で環上に少なくとも１つ置換されている立体障害のある芳香環（ヒンダード芳香環）によるか、又はアミン基に直接結合した分岐脂肪族炭素によって、立体障害があるアミン（ヒンダードアミン）であり；
Ｒ１、Ｒ２、Ｒ３、又はＲ４のうち少なくとも１つの基が、独立に、立体障害がある芳香族又は分岐脂肪族、置換された分岐脂肪族であり；
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
Ｒ１とＲ４、又はＲ２とＲ３は結合していてもよく；
ここで、構造式（I）のジアミンは、エームズ試験陰性（AMES negative）である。
【０００９】
ここでの開示はまた、下記式によって表される構造式（III A）のグリシジルアミンエポキシ樹脂に関する。
【化３】
0006910464.tif 000004
式中、
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
ｎは１〜２０であり；
ここで、式（III A）は、式（II）のグリシジルアミンエポキシ樹脂と、式（I）のジアミンとの反応によって得られ；
式（I）は、
【化４】
0006910464.tif 000005
であり、
ここで、式（I）のジアミンは、各窒素上に少なくとも１つの不安定な水素を有する少なくとも２つのアミン基を有し；
少なくとも１つの窒素原子が片側で芳香環に直接結合しており；
少なくとも１つのアミン基が、アミン基に直接結合している炭素に対してオルト位で環上に少なくとも１つ置換されている立体障害のある芳香環によるか、又はアミン基に直接結合している分岐脂肪族炭素によって、立体障害のあるアミン（ヒンダードアミン）であり；
Ｒ１、Ｒ２、Ｒ３、又はＲ４のうち少なくとも１つの基が、独立に、立体障害がある芳香族（ヒンダード芳香族）又は分岐脂肪族、置換された分岐脂肪族であり；
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
Ｒ１とＲ４、又はＲ２とＲ３は結合していてもよく；
ここで、構造式（I）のジアミンは、エームズ試験陰性である。
【００１０】
ここでの開示はまた、下記式によって表される構造式（III B）のグリシジルアミンエポキシ樹脂にも関する。
【化５】
0006910464.tif 000006
式（III B）は、式（IV）のジグリシジル化合物と、式（I）のジアミンとの反応生成物であり；
式中、
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
Ｒ５及びＲ６は同じでも異なっていてもよく；Ｒ５及びＲ６は独立に、Ｃ１〜１４分岐脂肪族アルキル、Ｃ１〜１４非分岐脂肪族アルキル、脂環式（cycloaliphatic）、芳香族、置換芳香族であり；
Ｑ及びＡは独立に、Ｃ(＝Ｏ)Ｏ、Ｏ、ＮＨであることができ；
ここで、式（I）のジアミンはエームズ試験陰性である。
【００１１】
発明の詳細な説明
本発明の原理の理解を促進するために、ここで実施形態を参照し、具体的文言を使用してそれを説明する。それにもかかわらず、本発明の範囲のいかなる制限も意図されていないことが理解されるであろうし、本発明が関連する技術の当業者に通常生じるであろうように、開示されたプロセスにおけるそのような変更及びさらなる変更、並びにそこで考えられる本発明の原理のそのようなさらなる応用が考えられる。
【００１２】
前述の一般的な説明及び以下の詳細な説明が本発明の例示及び説明であって、本発明を限定することを意図するものではないことを当業者は理解するであろう。
【００１３】
本明細書全体を通して「一実施形態」、「実施形態」、又は同様の用語を通しての言及は、その実施形態に関連して説明される特定の特徴、構造、又は特性が本発明の少なくとも一実施形態に含まれることを意味する。したがって、本明細書を通して「一実施形態では」、「実施形態では」というフレーズ及び同様の文言の出現は、必ずしもそうというわけではないが、全てが同じ実施形態を指していてもよい。
【００１４】
ここでの開示は、グリシジルアミンエポキシ樹脂及び前記グリシジルアミンエポキシ樹脂の製造方法に関する。
【００１５】
一実施形態では、グリシジルアミンエポキシ樹脂は式（II）を有する。
【化６】
0006910464.tif 000007
式中、
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族であることができ；
Ｒ１とＲ４、又はＲ２とＲ３は結合していてもよく；
Ｒ１、Ｒ２、Ｒ３、又はＲ４のうち少なくとも１つの基が、独立に、立体障害がある芳香族又は分岐脂肪族、置換された分岐脂肪族である。
【００１６】
式（II）を有するグリシジルアミンエポキシ樹脂は、エピクロロヒドリンと式（I）のエームズ試験陰性ジアミンとの反応生成物である。
【００１７】
一実施形態によれば、構造式（I）のジアミンは、下記構造で表される。
【化７】
0006910464.tif 000008
ここで、
式（I）のジアミンは、第一に、エームズ試験陰性アミンであり：
式（I）のジアミンは、各窒素上に少なくとも１つの不安定な水素（labile hydrogen）を有する少なくとも２つのアミン基を有し；
少なくとも１つの窒素原子が片側で芳香環に直接結合しており；
少なくとも１つのアミン基は、そのアミン基に直接結合している炭素に対してオルト位で環上に少なくとも１つの置換を有する立体障害のある芳香環（ヒンダード芳香環）によるか、又はアミン基に直接結合している分岐脂肪族炭素によるかのいずれかによって、立体障害のあるアミン（ヒンダードアミン）であり;
Ｒ１、Ｒ２、Ｒ３、又はＲ４のうち少なくとも１つの基は、独立に、立体障害のある芳香族（ヒンダード芳香族）又は分岐脂肪族、置換分岐脂肪族であり;
Ｒ１、Ｒ２、Ｒ３、Ｒ４は独立に、水素、アルキル、分岐アルキル、芳香族、オルト置換芳香族、Ａｒ-脂肪族、置換Ａｒ-脂肪族、置換脂肪族であることができ;
Ｒ１とＲ４、又はＲ２とＲ３は結合していてもよい。
【００１８】
式（II）を有するグリシジルアミンエポキシ樹脂は、式（I）のジアミンがビスフェノールＡ／ビスフェノールＦを含まない前駆体なので、ビスフェノールＡ又はビスフェノールＦを含まない。式（II）のグリシジルアミンエポキシ樹脂もエームズ試験陰性であり、なぜなら、構造式（I）のジアミンはエームズ試験陰性のジアミンから誘導されているからである。本開示との関連で「エームズ試験陰性（AMES negative）」という用語は、本質的に非発がん性であるアミンを意味する。したがって、エームズ試験陰性であるというには、ジアミンの変異原性又は発がん性の潜在性を評価する生物学的アッセイが含まれる。陰性の検査は、そのジアミンが非発がん性であり、使用しても安全であることを確認するものである。
【００１９】
一実施形態によれば、構造式（I）のジアミンは、以下によって表される式（V）の化合物、式（VI）の化合物、又は式（VII）の化合物を含む群から選択されうる。
【化８】
0006910464.tif 000009
【００２０】
一実施形態によれば、式（V）の化合物中のアミン基は、アミン基に直接結合した分岐脂肪族アルキル基のために立体障害（立体的な混み合い、hindered）を有する。式（VI）の化合物及び式（VII）の化合物は、アミン基に結合した炭素原子の位置に対して芳香環上のオルト置換のために立体障害（立体的な混み合い）を有する。
【００２１】
一実施形態によれば、式（V）、式（VI）、及び式（VII）を有するジアミンはエポキシ化されて、式（IX）のグリシジルアミン、式（X）のグリシジルアミン、及び式（XI）のグリシジルアミンを形成し、それらは以下の式：
【化９】
0006910464.tif 000010
で表される。
【００２２】
グリシジルアミンエポキシ樹脂の調製方法も開示される。
一実施形態によれば、構造式（I）のジアミンをエピクロロヒドリンで直接エポキシ化して、式（II）のグリシジルアミンエポキシ樹脂を調製する。
【００２３】
式（II）を有するグリシジルアミンエポキシ樹脂の製造方法は、エピクロロヒドリンを、式（I）を有する群から選択される化合物と反応させることを含む。
【００２４】
上記の反応は以下の通りである。
【化１０】
0006910464.tif 000011
【００２５】
一実施形態によれば、この反応は化合物４，４’−ジ（アルキルアミノ）ジフェニルメタンジグリシジルエーテルを生成する。特定の実施形態では、化合物は、４，４’-ジ（アルキルアミノ）ジフェニルメタンジグリシジルエーテルの単量体及びオリゴマーの混合物である。
【００２６】
過剰量のエピクロロヒドリンを使用した場合、４，４’-ジ（アルキルアミノ）ジフェニルメタンジグリシジルエーテル単量体の割合が大きくなる。さらに、４，４’-ジ（アルキルアミノ）ジフェニルメタンジグリシジルエーテル単量体は、分離技術によって、４，４’-ジ（アルキルアミノ）ジフェニルメタンジグリシジルエーテルオリゴマーから分離することができる。一実施形態によれば、分離技術には、クロマトグラフィー、抽出蒸留が含まれるが、これらに限定されない。
【００２７】
別の実施形態によれば、グリシジルアミンエポキシ樹脂は式（III A）を有する。
【化１１】
0006910464.tif 000012
式中、
Ｒ１、Ｒ２、Ｒ３、Ｒ４は独立に、水素、アルキル、分岐アルキル、芳香族、オルト置換芳香族、Ａｒ-脂肪族、置換Ａｒ-脂肪族、置換脂肪族であることができ;
ｎ＝１〜２０である。
【００２８】
式（III A）を有するグリシジルアミンエポキシ樹脂は、式（I）のジアミンと式（II）のグリシジルアミンとのオリゴマー反応生成物である。
【００２９】
一実施形態によれば、式（III A）のエポキシ樹脂の合成は、ここでの開示中の実施例によりさらに具体的に説明される。特定の例として、４，４’-ジ（アルキルアミノ）ジフェニルメタンジグリシジルエーテルに基づくポリマーは、式（II）（ｎ＝０〜２）の４，４’-ジ（アルキルアミノ）ジフェニルメタンジグリシジルエーテルのモノマー又はオリゴマーと、鎖延長剤としての式（I）のジアミン、例えば、４，４’-ジ（アルキルアミノ）ジフェニルメタンとの反応において融合工程（フュージョンプロセス）によって高分子量の樹脂を得ることにより調製される。
【００３０】
式（III A）を有するエポキシ樹脂もビスフェノールＡを含まず、なぜなら、式（I）のジアミンも式（II）のグリシジルアミンもビスフェノールＡを含まないか、あるいはビスフェノールＡ前駆体から合成されていないからである。また、式（III A）を有するこれらのエポキシ樹脂は式（I）のエームズ試験陰性のジアミンからも誘導され、なぜなら、式（I）のジアミンは非発がん性ジアミンだからである。
【００３１】
構造式（I）のジアミンと構造式（II）のグリシジルアミンとのあいだの融合反応（fusion reaction）は触媒の存在下で起こる。触媒は下記式（VII）によって表される。
【化１２】
0006910464.tif 000013
式中、
Ｒ１０＝アリール、アリールアルキル;アルキル;不飽和アルキルであり、
Ｘ＝ＯＨ、ＣＯＯＨ、Ｈであり、
Ｙ＝ＣＯＯＨ、ＳＯ３Ｈである。
【００３２】
一実施形態によれば、触媒は単官能性又は二官能性の酸性触媒である。
【００３３】
特定の実施形態によれば、触媒は二置換酸性触媒である。
【００３４】
一実施形態によれば、触媒の酸解離定数値（ｐＫａ）は−３〜５の範囲にある。好ましい実施形態では、触媒のｐＫａ値は２．９７〜４．６である。
【００３５】
触媒には、サリチル酸、シュウ酸、p-トルエンスルホン酸、シュウ酸、及び安息香酸が含まれうるが、これらに限定されない。
【００３６】
一実施形態によれば、触媒の非存在下で上記反応が起こりうる。
【００３７】
式（I）のジアミンと式（II）のグリシジルアミンの間の融合反応は、式（II）のグリシジルアミンのモル濃度が式（I）のジアミンより高い場合には、モノマー生成物とオリゴマー生成物の混合物を生成する。一実施形態によれば、式（II）のグリシジルアミンの式（I）のジアミンに対するＥＥＷ：ＡＨＥＷは１：１．１４である。
【００３８】
一実施形態によれば、式（I）のジアミンと式（II）のグリシジルアミンとの間の融合反応は、５０〜２００℃の範囲の温度で起こる。特定の実施形態では、温度は１５０〜２００℃の範囲である。
【００３９】
融合反応の速度は、式（I）のジアミンの０〜１質量％の間で式（VIII）の単官能性又は二官能性酸性触媒の量を減少又は増加させることにより制御することができる。
【００４０】
別の実施形態によれば、グリシジルアミンエポキシ樹脂は式（III B）を有する。 式（III B）を有するエポキシ樹脂は、式（I）のジアミンと式（IV）のジグリシジル化合物との反応生成物である。
【化１３】
0006910464.tif 000014
式中、
Ｒ１、Ｒ２、Ｒ３、Ｒ４は独立に、水素、アルキル、分岐アルキル、芳香族、オルト置換芳香族、Ａｒ-脂肪族、置換Ａｒ-脂肪族であることができ;
Ｒ５及びＲ６は同じであっても異なっていてもよく；Ｒ５及びＲ６は独立に、Ｃ１〜１４分岐脂肪族アルキル；Ｃ１〜１４非分岐脂肪族アルキル、環状脂肪族、芳香族、置換芳香族であり；
Ｑ及びＡは独立に、Ｃ(＝Ｏ)Ｏ、Ｏ、ＮＨであることができ、
式（I）のジアミンはエームズ試験陰性である。
【００４１】
式（III B）を有するグリシジルアミンエポキシ樹脂もまたビスフェノールＡ又はビスフェノールＦを有しておらず、なぜなら、式（IV）のグリシジルエーテル又はエステル及び式（I）のジアミンのいずれもビスフェノールＡ又はビスフェノールＦも含まず、あるいはビスフェノールＡ又はビスフェノールＦ前駆体から合成されていないからである。式（III B）を有するこれらのエポキシ樹脂もまたエームズ試験陰性のジアミンから誘導され、なぜなら、式（Ｉ）のジアミンは非発がん性ジアミンだからである。
【００４２】
一実施形態によれば、式（IV）のジグリシジル化合物には、任意の非意図的ビスフェノールＡ非含有（ＢＰＡ−ＮＩ）ジエポキシモノマーが含まれる。特定の実施形態では、式（IV）のジグリシジル化合物は、グリシジルエーテル、グリシジルエステル、又はグリシジルアミンである。式（ＩＶ）のそのようなＢＰＡ-ＮＩエポキシモノマーの例には、少なくとも２個のエポキシ基を有する任意の分岐又は非分岐の、脂肪族又は芳香族又は芳香脂肪族のグリシジルエーテル又はグリシジルエステルが含まれる。
【００４３】
直鎖又は分岐脂肪族鎖（Ｃ１〜Ｃ３４）に基づく式（IV）のそのようなジグリシジル化合物の例には、ポリプロピレングリコールグリシジルエーテル、ネオペンチルグリシジルエーテル、ヘキサンジオールグリシジルエーテル；脂環式環（例えば、水素化ビスフェノール類）、ヘキサヒドロフタル酸無水物に基づくグリシジルエステルが含まれるがこれらに限定されない。
【００４４】
芳香族グリシジルエーテルの例には、レゾルシノールグリシジルエーテル、ビフェニル型グリシジルエーテルが含まれるがこれらに限定されない。
【００４５】
立体障害がある（ヒンダード）芳香族グリシジルエーテル又はヒンダード芳香脂肪族環の例には、テトラメチルビスフェノール、グリシジルエステル、又は式（II）のグリシジルアミンが含まれるがこれらに限定されない。
【００４６】
特定の実施形態では、式（IV）のジグリシジル化合物には、テトラメチルビスフェノールＦのグリシジルエーテル、環水素化（ring-hydrogenated）ビスフェノールＡのジグリシジルエーテル、環水素化（ring-hydrogenated）ビスフェノールＦのジグリシジルエーテル、クレゾールグリシジルエーテル樹脂、ノボラックエポキシ樹脂が含まれるが、これらに限定されない。
【００４７】
一実施形態によれば、式（IV）のジグリシジル化合物は、一分子当たり少なくとも２つのエポキシ基を有する式（IV A）のジグリシジルエーテル又は式（IV B）のジグリシジルエステルであり、以下の式で表される。
【化１４】
0006910464.tif 000015
ここで、
Ｒ５及びＲ６は同じであっても異なっていてもよく；Ｒ５及びＲ６は独立に、Ｃ１〜１４分岐脂肪族アルキル；Ｃ１〜１４非分岐脂肪族アルキル、脂環式、芳香族、置換芳香族であり；
Ｑ及びＡは独立に、Ｃ(＝Ｏ)Ｏ、Ｏ、ＮＨであることができる。
【００４８】
一実施形態によれば、式（III A）及び式（III B）を有するグリシジルアミンエポキシ樹脂は、段階的成長（step-growth）連結基、例えばアミン連結基以外の縮合連結基をさらに含んでいてもよい。これらにおいては、段階的成長連結基は、アミン連結基に加えて、又はアミン連結基の代わりに存在しうる。段階的成長連結基には、アミド連結基、カーボネート連結基、エステル連結基、尿素連結基、ウレタン連結基などが含まれる。一実施形態によれば、式（III）を有するエポキシ樹脂は、アミン連結基と尿素連結基の両方を含んでいてもよい。いくつかの実施形態では、式（III）を有するエポキシ樹脂は、アミン連結基以外の他の縮合連結基又は他の段階的成長連結基を含まない。
【００４９】
式（I）のジアミンと式（IV）のジグリシジル化合物との間の融合反応は、発熱と分子量の増大を制御するために、単一ステップ又は複数ステップのいずれかで式（I）のジアミンを添加することにより行うことができる。
【００５０】
一実施形態によれば、化学量論量未満の式（I）のジアミンを式（IV）のジグリシジル化合物と共に使用して、式（IIIB）を有する得られた生成物においてエポキシ樹脂中一分子当たりおおよそ平均１．９を超えるエポキシド基をもたらす。
【００５１】
一実施形態によれば、エポキシ樹脂は、少なくとも２，０００〜１００００の数平均分子量（Ｍｎ）を有する。特定の実施形態では、Ｍｎは少なくとも３，０００〜１００００である。より具体的な好ましい実施形態では、Ｍｎは少なくとも４０００〜８０００である。エポキシ樹脂のＭｎは、所望する用途に必要なだけ高くてよい。一実施形態によれば、エポキシ樹脂のＭｎは約１００００を超えない。
【００５２】
硬化性コーティングシステム：
ここでの開示は、式（IIIA）又は式（IIIB）のグリシジルアミンベースのエポキシ樹脂を含む硬化性コーティングシステムをさらに開示する。
【００５３】
一実施形態によれば、硬化性コーティングシステムは、硬化剤で硬化された式（IIIA）又は式（IIIB）のエポキシ樹脂を含む。式（IIIA）又は式（IIIB）のエポキシ樹脂と硬化性コーティング系の硬化剤の両方がエストロゲン活性を有するビスフェノール類を含まないので、硬化性コーティングシステムはＢＰＡ-ＮＩタイプの樹脂である。硬化性コーティングシステムもまた非発がん性、すなわち「エームズ試験陰性」の前駆体であり、なぜなら、式（IIIA）又は式（IIIB）の調製に用いられるジアミン並びにコーティングシステムを配合するために用いられる硬化剤は、「エームズ試験陰性」タイプのアミン硬化剤又は「エームズ試験陰性」タイプのフェノール樹脂からなる群から選択されるからである。
【００５４】
一実施形態によれば、式（IIIA）又は式（IIIB）のエポキシ樹脂は、アミノ又はフェノール系硬化剤に存在する官能基と共有結合を形成することができる。特定の実施形態では、硬化剤はフェノール系硬化剤である。
【００５５】
一実施形態によれば、エポキシ当量質量（ＥＥＷ）対（アミン水素当量）ＡＨＥＷの比は１から２まで変わりうる。特定の実施形態において、この比は１．１から１．１８である。
【実施例】
【００５６】
〔式（I）のエームズ試験陰性ジアミンに基づく式（II）の低分子量グリシジルアミンエポキシ樹脂の合成〕
例１：Ｎ，Ｎ’-ビス（sec-ブチルアミノ）ジフェニルメタンのジグリシジルエーテル（IX）
Ｎ，Ｎ’-ビス（sec-ブチルアミノ）ジフェニルメタン（70グラム、0.22モル）、エピクロロヒドリン（371.2グラム、18モル）、及び水（49グラム）を、コンデンサー、ヒーター、撹拌機、及び温度計を取り付けた１Ｌの四つ口フラスコに仕込んだ。その反応混合物を窒素雰囲気下で８０℃に加熱した。反応温度を８０℃で８時間維持した。水（32 ml）中の水酸化ナトリウム（32グラム、0.40モル）を６０℃で３０分間かけて添加し、同時に水を共沸除去した。水酸化ナトリウムを完全に添加した後、反応を同じ温度で３０分間維持した。水と過剰のエピクロロヒドリンを、真空下、７０℃での蒸発により、未精製のＮ，Ｎ’-ビス（sec-ブチルアミノ）ジフェニルメタンジグリシジルエーテルから除去した。
その粗生成物をトルエン（95グラム）及び水（78グラム）と混合した。無機塩を除去した。溶液を濃縮した。
【００５７】
加水分解性ハロゲン含有量６．２％の、Ｎ，Ｎ’-ビス（sec-ブチルアミノ）ジフェニルメタンのジグリシジルエーテル２６９．５グラムが得られた。生成物をさらに精製して、９１％の収率で、適切な加水分解性ハロゲン含有量とともに、１００グラム当たり０．３２２当量質量のエポキシ価を達成した。
【００５８】
〔式（IV）のＢＰＡ-ＮＩジグリシジル化合物と式（I）のジアミンとの融合反応による、式（IIIB）のグリシジルアミンエポキシ樹脂の合成〕
例２：
Ｎ，Ｎ’-ビス（sec-ブチルアミノ）ジフェニルメタンポリマーによるシクロヘキサンジメタノールのジグリシジルエーテル（ＣＨＤＭ  ＤＧＥ）の鎖延長
メカニカルスターラー、窒素パージを維持するための窒素注入口、コンデンサー、熱電対、及び加熱マントルを備えた四つ口丸底フラスコに、２５０部のシクロヘキサンジメタノールジグリシジルエーテル（ＣＨＤＭ  ＤＧＥ）（エポキシ価＝０．６１９当量／１００ｇ）、１２４部のＮ，Ｎ’-ビス（sec-ブチルアミノ）ジフェニルメタン、及び１．０６部の触媒を仕込んだ。この混合物を攪拌しながら１６０℃に加熱し、エポキシ価が０．２当量／１００ｇになるまで１６０℃で４時間加熱した。ここで、８８．８部のＮ，Ｎ’-ビス（sec-ブチルアミノ）ジフェニルメタンを混合物に添加するとともに、混合物を１３０℃に冷却した。この混合物を攪拌しながら１６０℃まで加熱し、その後１６０℃で４時間加熱した。エポキシ価＝０．０３９３当量／１００ｇ、及び２５℃において粘度＝２５７センチポアズで、そのバッチを抜き出した。
【００５９】
例３
量を増やしたことを除いて、例１の手順を繰り返した。エポキシ価＝０．０３２７当量／１００ｇにおいて材料を抜き出して、高分子量の樹脂を得た。
【００６０】
例４
メカニカルスターラー、窒素注入口、コンデンサー、熱電対、及び加熱マントルを備えた四つ口丸底フラスコに、６８６．５部のシクロヘキサンジメタノールジグリシジルエーテル（ＣＨＤＭ  ＤＧＥ）（エポキシ価＝０．６１７当量／１００ｇ）、４８１．２部のＮ，Ｎ’-ビス（sec-ブチルアミノ）ジフェニルメタン、及び３．１部の触媒を仕込んだ。この混合物を撹拌しながら１６０℃まで加熱し、エポキシ価が０．１当量／１００ｇになるまで１６０℃で４時間維持した。ここで、１３２．３部のＮ，Ｎ’-ビス（sec-ブチルアミノ）ジフェニルメタンをその混合物に添加するとともに、その混合物を１３０℃に冷やした。この混合物を撹拌しながら１７０℃に加熱し、次に１７０℃で６時間加熱した。そのバッチを抜き出して、エポキシ価＝０．０２６６当量／１００ｇ及び粘度＝４１１．９センチポアズの樹脂を得た。
【００６１】
【表１】
0006910464.tif 000016
【００６２】
〔水素化ビスフェノールＡのジグリシジルエーテル（ＨＢＰＡ  ＤＧＥ）／Ｎ，Ｎ’-ビス（sec-ブチルアミノ）ジフェニルメタンポリマーの合成〕
例５
メカニカルスターラー、窒素注入口、コンデンサー、熱電対、及び加熱マントルを備えた四つ口丸底フラスコに、３００部の水素化ビスフェノールＡジグリシジルエーテル（ＨＢＰＡ  ＤＧＥ）（エポキシ価＝０．４４８当量／１００ｇ）、８８．８部のＮ，Ｎ’-ビス（sec-ブチルアミノ）ジフェニルメタン、及び０．９部の触媒を仕込んだ。この混合物を撹拌しながら１６０℃まで加熱し、次にエポキシ価が０．２当量／１００ｇになるまで１６０℃で２〜３時間加熱した。この時点で、混合物を１３０℃に冷却しながら、Ｎ，Ｎ’-ビス（sec-ブチルアミノ）ジフェニルメタン９１．８部を混合物に添加した。この混合物を撹拌しながら１６０℃に加熱し、次に１６０℃で６時間加熱した。そのバッチを抜き出して、エポキシ価＝０．０４２当量／１００ｇ、及び粘度＝４０７．９センチポアズを得た。
【００６３】
例６
エポキシ値＝０．２当量／１００ｇの後、Ｎ，Ｎ’-ビス（sec-ブチルアミノ）ジフェニルメタンの量を増やしたことを除き、例４の手順を繰り返し、それによって高分子量を有する樹脂を得た。
【００６４】
例７
メカニカルスターラー、窒素パージを維持するための窒素注入口、コンデンサー、熱電対、及び加熱マントルを備えた四つ口丸底フラスコに、７３６．８部の水素化ビスフェノールＡジグリシジルエーテル（ＨＢＰＡ  ＤＧＥ）（エポキシ価＝０．４５３当量／１００ｇ）、３５３．４部のＮ，Ｎ’-ビス（sec-ブチルアミノ）ジフェニルメタン、及び２．４部の触媒を仕込んだ。この混合物を、エポキシ価が０．１当量／１００ｇになるまで、８時間、１６０℃に、撹拌しながら加熱した。この時点で、１２２部のＮ，Ｎ’-ビス（sec-ブチルアミノ）ジフェニルメタンを混合物に添加するとともに、混合物を１３０℃に冷却した。この混合物を撹拌しながら１７０℃に４時間加熱し、その後、温度を１８０℃に４時間で上昇させた。エポキシ値＝０．０２３当量／１００ｇ、及び粘度＝９４１．８センチポアズで、そのバッチを抜き出した。
データと結果は表２にまとめてある。
【００６５】
【表２】
0006910464.tif 000017
【００６６】
例８
メカニカルスターラー、窒素注入口、コンデンサー、熱電対、及び加熱マントルを備えた四つ口丸底フラスコに、１２９．２部のシクロヘキサンジメタノールジグリシジルエーテル（ＣＨＤＭ  ＤＧＥ）（エポキシ価＝０．６１７当量／１００ｇ）、１１０．１部のＮ，Ｎ’-ビス（sec-ブチルアミノ）ジフェニルメタン、及びと触媒として０．５５部のサリチル酸を仕込んだ。この混合物を攪拌しながら１６０℃に加熱し、次に１６０℃で７時間加熱した。そのバッチを抜き出して、エポキシ価＝０．０３９３当量／１００ｇの樹脂を得た。
【００６７】
例９
メカニカルスターラー、窒素パージを維持するための窒素注入口、コンデンサー、熱電対、及び加熱マントルを備えた四つ口丸底フラスコに、１２９．２部のシクロヘキサンジメタノールジグリシジルエーテル（ＣＨＤＭ  ＤＧＥ）（エポキシ価＝０．６１７当量／１００ｇ）、１１０．１部のＮ，Ｎ’-ビス（sec-ブチルアミノ）ジフェニルメタンを投入した。この混合物を攪拌しながら１６０℃に加熱し、次に１６０℃で９時間加熱した。そのバッチを抜き出して、エポキシ価＝０．０３９当量／１００ｇが得られた。
【００６８】
例１０〜１３
同じモル比で触媒のタイプのみを変えて、例７の手順を繰り返した。設定された目標のエポキシ当量に達するまでの反応時間を監視して、反応速度に対する触媒の効果を理解した。
データ及び結果を表３にまとめた。
【００６９】
【表３】
0006910464.tif 000018
【００７０】
例１５
より高い純度のシクロヘキサンジメタノールジグリシジルエーテルを用いて、例９の手順を繰り返した。
【００７１】
【表４】
0006910464.tif 000019
【００７２】
例１６〜１８
ＥＥＷ／ＨＥＷ＝１に調節したＣＨＤＭ-ＤＧＥ：ＭＤＢＡ比で例１５の手順を繰り返し、様々な純度のシクロヘキサンジメタノールジグリシジルエーテルを用いた。
【００７３】
【表５】
0006910464.tif 000020
【００７４】
上のグリシジルアミンエポキシ樹脂は、式（I）のエームズ試験陰性ジアミンの直接エポキシ化に基づいているか、又は式（IV）のＰＢＡ-ＮＩジグリシジルエーテルと式（I）のエームズ試験陰性ジアミンとの反応生成物である。
【００７５】
ここで定義されるＢＰＡ-ＮＩジエポキシグリシジルエーテルは、ビスフェノールＡ及びＦの前駆体から誘導されるものでも、ビスフェノールＡ及びＦのグリシジルエーテルに基づくものでもない。
【００７６】
硬化剤とともに上の新規なエポキシ樹脂を用いて、硬化性組成物を配合することができる。本発明の目的のための硬化剤は、この新しい発明の樹脂の架橋を生成させるのに適した化合物であり、理想的にはエームズ試験陰性である。硬化剤との反応を用いて、本発明のポリエポキシド化合物を、不融性の三次元的に「架橋された」熱硬化性材料に変換することができる。
【００７７】
硬化反応は、本発明の選択した樹脂を用いて実施した。従来の「タイプ９」樹脂と同様の範囲のヒドロキシル基と芳香族含有量を含むオリゴマーを合成し、金属表面のコーティング目的でさらに評価した。そのような樹脂の例は、本発明で規定されるようにＮ，Ｎ’−ビス（ｓｅｃ−ブチルアミノ）ジフェニルメタンとシクロヘキサンジメタノールジグリシジルエーテルとジアミン（I）との先立つ反応によって生成されるオリゴマーである。
【００７８】
シクロヘキサンジメタノールジグリシジルエーテルとＮ，Ｎ’-ビス（sec-ブチルアミノ）ジフェニルメタン（ＭＤＢＡ）からの試験生成物を、例９の手順に従って調製し、缶コーティングの試験プロトコルに従って性能特性について試験をした。
【００７９】
例１９：例９の新規なエポキシ樹脂からのコーティングの製造
例９からのオリゴマーを、さらに後処理をすることなしに、ブリキ板上で硬化したエポキシ樹脂によるコーティングを生成させるためのエポキシ樹脂として用いた。
【００８０】
固形分４０％（質量／質量）の酢酸メトキシプロピル（ＭＰＡ）のエポキシ樹脂溶液を調製した。次いで、そのエポキシ樹脂溶液を、硬化剤としてのフェノール樹脂（Phenodur PR 516/60B Cytec Industries Inc.）及びリン酸系触媒と混合した。混合物全体に対する樹脂：硬化剤混合物（重量％）の割合を表６にまとめてある。次に、配合混合物を、バーコーター、２０μｍのワイヤードクター、８０ｍｍ／ｓの塗工速度で、予め脱脂した基材（E2.8/2.8、食品用の缶の製造に一般的に使用される、１ｍ２当たり２．８ｇのスズで両面がコーティングされたブリキ）に塗布した。
【００８１】
コーティングを、２００℃で１２分間焼き付けた。５〜６μｍの乾燥フィルム厚が確立された。亜鉛メッキ鋼板上でのベーキングによって、缶の内側のためのコーティング用に一般的な種類のコーティングの金黄色が生じた（ゴールデンワニス）。
【００８２】
比較のため、標準のビスフェノールＡベースの「タイプ９」エポキシ樹脂（EPOTEC 909、EEW：2500-2800g/当量; Aditya Birla Chemicals（タイ国）製）を同様の方法で用い、結果を比較した。
【００８３】
【表６】
0006910464.tif 000021
【００８４】
具体的な態様を以下に開示する：
構造式（I）のジアミンとエピクロロヒドリンとの反応により得られる構造式（II）のグリシジルアミンエポキシ樹脂であって、式（II）の構造は下記式で表される：
【化１５】
0006910464.tif 000022
ここで、構造式（I）のジアミンの構造は下記式：
【化１６】
0006910464.tif 000023
で表され、
式（I）のジアミンは、各窒素上に少なくとも１つの不安定な水素を有する少なくとも２つのアミン基を有し；
少なくとも１つの窒素原子は、片側で芳香環に直接結合しており；
少なくとも１つのアミン基は、立体障害のあるアミン（ヒンダードアミン）であり；
それは、アミン基に直接結合した炭素のオルト位で環上に少なくとも１つ置換されている立体障害のある芳香環（ヒンダード芳香環）によるか、又はアミン基に直接結合した分岐脂肪族炭素によるものであり；
Ｒ１、Ｒ２、Ｒ３、又はＲ４のうち少なくとも１つの基が、独立に、立体障害がある芳香族又は分岐脂肪族、置換された分岐脂肪族であり；
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
Ｒ１とＲ４、又はＲ２とＲ３は結合していてもよく；
ここで、構造式（I）のジアミンは、エームズ試験陰性である。
【００８５】
そのようなグリシジルアミンエポキシ樹脂であって、構造式（I）のジアミンが、下記式：
【化１７】
0006910464.tif 000024
で表される式（V）の化合物、式（VI）の化合物、又は式（VII）の化合物を含む群から選択されるもの。
【００８６】
そのようなグリシジルアミンエポキシ樹脂であって、構造式（II）のグリシジルアミンエポキシ樹脂が、下記式：
【化１８】
0006910464.tif 000025
で表される式（IX）のグリシジルアミン、式（X）のグリシジルアミン、又は式（XI）のグリシジルアミンを含む群から選択されるもの。
【００８７】
下記式：
【化１９】
0006910464.tif 000026
で表される構造式（III A）のそのようなグリシジルアミンエポキシ樹脂であって、
式中、
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
ｎは１〜２０であり；
ここで、式（III A）は、式（II）のグリシジルアミンエポキシ樹脂と、式（I）のジアミンとの反応によって得られ；
式（I）は、
【化２０】
0006910464.tif 000027
であり、
ここで、式（I）のジアミンは、各窒素上に少なくとも１つの不安定な水素を有する少なくとも２つのアミン基を有し；
少なくとも１つの窒素原子が片側で芳香環に直接結合しており；
少なくとも１つのアミン基が、アミン基に直接結合している炭素に対してオルト位で環上に少なくとも１つ置換されている立体障害のある芳香環によるか、又はアミン基に直接結合している分岐脂肪族炭素によって、立体障害のあるアミン（ヒンダードアミン）であり；
Ｒ１、Ｒ２、Ｒ３、又はＲ４のうち少なくとも１つの基が、独立に、立体障害がある芳香族（ヒンダード芳香族）又は分岐脂肪族、置換された分岐脂肪族であり；
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
Ｒ１とＲ４、又はＲ２とＲ３は結合していてもよく；
ここで、構造式（I）のジアミンは、エームズ試験陰性である、
グリシジルアミンエポキシ樹脂。
【００８８】
下記式：
【化２１】
0006910464.tif 000028
で表される構造式（III B）のグリシジルアミンエポキシ樹脂であって、
ここで、式III Bは、式（IV）のジグリシジル化合物と、式（I）のジアミンとの反応生成物であり；
式中、
Ｒ１、Ｒ２、Ｒ３、Ｒ４は、独立に、水素、アルキル、分岐アルキル、芳香族、オルト置換芳香族、Ａｒ-脂肪族、置換Ａｒ-脂肪族、置換脂肪族であることができ；
Ｒ５及びＲ６は同じでも異なっていてもよく；Ｒ５及びＲ６は独立に、Ｃ１〜１４分岐脂肪族アルキル、Ｃ１〜１４非分岐脂肪族アルキル、脂環式、芳香族、置換芳香族であり；
Ｑ及びＡは独立に、Ｃ(＝Ｏ)Ｏ、Ｏ、ＮＨであることができ；
ここで、式（I）のジアミンはエームズ試験陰性である。
【００８９】
そのようなグリシジルアミンエポキシ樹脂であって、式（IV）のジグリシジル化合物が、テトラメチルビスフェノールＦのグリシジルエーテル、環水素化ビスフェノールＡのジグリシジルエーテル、環水素化ビスフェノールＦのジグリシジルエーテル、クレゾールグリシジルエーテル樹脂、及びノボラックエポキシ樹脂を含む群から選択されるもの。
【００９０】
そのようなグリシジルアミンエポキシ樹脂であって、式（IV）のジグリシジル化合物が、下記式：
【化２２】
0006910464.tif 000029
で表される、式（IV A）のジグリシジルエーテル又は式（IV B）のジグリシジルエステルを含む群から選択され、
式中、Ｒ５及びＲ６は同じであることも、異なっていることもでき；Ｒ５及びＲ６は独立に、Ｃ１〜１４分岐脂肪族アルキル；Ｃ１〜１４非分岐脂肪族アルキル、脂環式、芳香族、置換芳香族であり；
Ｑ及びＡは独立に、Ｃ(＝Ｏ)Ｏ、Ｏ、ＮＨであることができるもの。
【００９１】
硬化剤で硬化された式（III A）及び式（III B）のいずれか一つのエポキシ樹脂の反応生成物を含む硬化性コーティングシステム。
【００９２】
硬化剤が、アミノ硬化剤又はフェノール系硬化剤からなる群から選択される、上述した硬化性コーティングシステム。
【００９３】
産業上の利用可能性
ここでの開示に従って製造されるグリシジルアミンエポキシ樹脂は、民生用途、コーティング用途、電子用途、又は複合材用途での安全な使用を意図している。グリシジルアミンエポキシ樹脂は、エームズ試験陰性（AMESネガティブ）ジアミンと、ビスフェノールを含まない前駆体とから合成され、製品設計段階のときに安全性をもたらす。最近、食品接触用途向けのビスフェノールベースの樹脂における制限によって、より安全な代替品の必要性が感じられており、最終顧客は安全な製品を必要としている。そのような新規な樹脂は、一方では規制による圧力を低減し、顧客側でのより高い許容性を有し、かつ認可時間を短縮する可能性がある。これらの樹脂は、任意の所望する分子量の樹脂を得るために使用でき、エンジニアリングポリマーを含む複数の用途に有用でありうる。本開示のグリシジルアミンエポキシ樹脂に基づく硬化性コーティング組成物は、最小限の環境への影響でもって、耐腐食性用途を含む多くの重要なコーティング性能特性において同等又は優れた性能を有する。したがって、式（I）のエームズ（ＡＭＥＳ）試験陰性ジアミンに基づくグリシジルアミンエポキシ樹脂は、ビジネスにおいて大きなプラスの商業的影響を与えることができる。本出願は、金属基材へのコーティングシステムの効率的な適用に適した様々な分子量で作られることができるグリシジルアミンエポキシ樹脂を開示している。そのような樹脂は、基本的な性能基準、例えば、他の共重合体又は材料、例えば、コーティングシステム中に存在しうるＰＶＣなどの熱可塑性材料との良好な適合性を達成するのに適した、ミスト発生又はブロッキングがないという性能基準を満たす。本開示によるエポキシ樹脂は、ビスフェノールＡジグリシジルエーテル（ＢＰＡ）及びビスフェノールＦジグリシジルエーテル（ＢＰＦ）を含まず、抽出可能な量のこのような化合物を含まない、食品容器用のコーティング組成物を提供する。本発明のコーティング組成物は、食品接触状況での使用に適しており、そのような缶の内側に使用することができる。これは、金属被覆を吸収し、化学的に変化させる食品の場合に特に有用である。このコーティング組成物は、食品容器用のコーティング組成物として特に必要とされる望ましい特性を有している。望ましい特性には、ビスフェノールＡ又は他の内分泌かく乱物質を含まないコーティングが含まれる。